(57)【要約】【課題】本発明は、グラビア印刷適性を有し、基材である紙層の内部に含む水分により、また、外部から水分を吸収したりすることにより、遮光紙が伸縮するのことで、遮光紙が歪みやカールなどして変形するのを防止できる、寸法安定性に優れる紙基材を主体とする、特に、写真フィルム等の感光材料を包装する遮光紙を提供することを目的とする。【解決手段】紙基材を主体とする遮光紙であって、前記遮光紙が、印刷層／クレーコート層／耐水コート層／紙基材層／耐水コート層／クレーコート層／導電コート層の構成からなることを特徴とする遮光紙である。【選択図】図１
2004258285.tif 000002
【特許請求の範囲】
【請求項１】
紙基材を主体とする遮光紙であって、
前記遮光紙が、印刷層／クレーコート層／耐水コート層／紙基材層／耐水コート層／クレーコート層／導電コート層の構成からなることを特徴とする遮光紙。
【請求項２】
前記耐水コート層が、ラテックス系分散液を塗布してなる熱可塑性樹脂からなることを特徴とする請求項１記載の遮光紙。
【請求項３】
前記クレーコート層が、カオリン系クレーからなることを特徴とする請求項１または２記載の遮光紙。
【請求項４】
前記紙基材層を構成する全パルプに対して、化学パルプを９０重量％以上含有することを特徴とする請求項１〜３記載のいずれか１項に遮光紙。
【請求項５】
前記印刷層が、グラビア印刷により設けられたことを特徴とする請求項１〜４のいずれか１項に記載の遮光紙。
【請求項６】
前記導電コート層が、ポリエステル系樹脂とカーボンブラックとからなることを特徴とする請求項１〜５のいずれか１項に記載の遮光紙。
【請求項７】
請求項１〜６のいずれか１項に記載の遮光紙を写真フィル等の感光材料を包装することを特徴とする遮光紙。
【発明の詳細な説明】
【０００１】
【発明の属する技術分野】
本発明は、写真フィルム等の感光材料を包装する紙基材を主体とする遮光紙に係わり、さらに詳細には、グラビア印刷適性を有し、伸縮やカールなどの変形を防止できる、寸法安定性に優れる紙基材を主体とする遮光紙に関する。
【０００２】
【従来の技術】
従来、感光物質は、感光物質を輸送したり、使用するまで保管している間に、日光や人工光が感光物質に当たり感光することを防止するため、遮光性を有するカーボンブラック等を配合した遮光紙により包装されていた。この、遮光紙は、普通遮光性を有する層を含んだ積層構成の遮光紙により形成されるのが一般的であった。
【０００３】
また、感光物質を表面に設けた写真フィルムは、写真フィルムの遮光性を向上させるために上記遮光紙ばかりでなく、写真フィルム用パトローネ、写真フィルム用スプール、写真用カートリッジ等の部材により写真フィルムを包装していた。ただし、上記の遮光性を有する部材を使用する場合であっても、写真フィルムの露出部分は、感光防止を目的とする上記遮光紙により包装されていた。
【０００４】
写真フィルムに使用される上記遮光紙は、従来紙を基材として積層構成からなるものが使用されており、例えば、図２に示すように、表面コートニス層１１／印刷層１０／紙層８／導電層９からなる遮光紙が使用されていた。ここで、導電層９は、感光フィルムを引き出し、使用する時に発生する静電気により、感光層にスタチックマークが発生するのを防止するたのものであり、カーボンブラック、無機化合物を含みインキからなる。また、この導電層９にカーボンブラック等の遮光性を有する物質が配合されるものである。
【０００５】
上記のような遮光紙を用いて、例えば、写真フィルム用スプール部材により写真フィルムを包装する場合、図３の平面図に示すように、所定長さの遮光紙１３の上の所定位置に一定長さに計尺されたフィルム１２が重ねられて接着紙１４で貼り付けられ遮光紙の後端部１３Ｂはスプール１８の巻軸１５のスリット１６に差し込まれて巻かれ巻終わった遮光紙１３の先端部１３Ａには解け止めの為の封紙２２が貼り付けられて図６の斜視図に示すようなロールフィルムになり、包装して出荷される。
【０００６】
また、別のタイプのロールフィルムは図４の平面図に示すように、遮光紙はフィルム１２とは重ねないでフィルム１２の両端部１２Ａ，１２Ｂでそれぞれ遮光紙１９，２０の接合部２１で接合し遮光紙１９の後端部１９Ｂはスプール１８の巻軸１５のスリット１６に差し込まれて巻かれるようにしたものである。そして出来上がりの状態は上記の場合と同じで、図６の斜視図に示すようなロールフィルムになり、包装して出荷される。
【０００７】
一方、このようなロールフィルムの封紙２２を破りカメラに装填し、その遮光紙の先端部１３Ａ又は２０Ａを既にカメラの巻取室に装着されているスプール（前述のスプールと形状、寸法の同じ別のスプール）のスリットに差し込んだ状態で撮影を行う。そして撮影毎にカメラの巻き取り機構が働き撮り終わるとカメラから取り出され、解け止めがなされたうえで、現像処理に回すシステムになっている。
【０００８】
従来の写真フィルムと共に用いる遮光紙では、上記遮光紙の基材である紙層の内部に含む水分により、また、外部から水分を吸収したりすることにより、遮光紙の基材として使用している紙が縮んだり、膨張するので、遮光紙が歪むなどして、遮光紙の幅がスプール１８のフランジ１７Ａ，１７Ｂの内面間の幅よりも小さくなると、図５の部分断面図にも示すようにスプール１８のフランジ１７Ａ，１７Ｂと遮光紙１３やフィルム１２のエッジとの間の隙間から光が入りフィルムをかぶらせることがある。それとは逆に、遮光紙の幅がスプール１８のフランジ１７Ａ，１７Ｂの内面間の幅よりも大きくなると、スプール１８のフランジ１７Ａ，１７Ｂの内面間で遮光紙が擦れることにより紙粉等の削りくずが発生する。
【０００９】
このように、写真フィルムと共に用いる遮光紙が、基材である紙層の内部に含む水分により、また、外部から水分を吸収したりすることにより、遮光紙の基材として使用している紙が縮んだり、膨張するので、遮光紙が歪むなどして、写真フィルムの一部が露出したり、あるいは遮光紙と写真フィルムの間に僅かな隙間が生じ、この隙間から入る光により写真フィルムが感光してしまうことがあり、従来の遮光紙では写真フィルムを十分に遮光することができなかった。
【００１０】
【発明が解決しようとする課題】
本発明は、上記課題を解決するためになされたたものであって、グラビア印刷適性を有し、基材である紙層の内部に含む水分により、また、外部から水分を吸収したりすることにより、遮光紙が伸縮することで、遮光紙が歪みやカールなどして変形するのを防止できる、寸法安定性に優れる紙基材を主体とする、特に、写真フィルム等の感光材料を包装する遮光紙を提供することを目的とする。
【００１１】
【課題を解決するための手段】
上記目的を達成するために、即ち、請求項１に係る発明は、
紙基材を主体とする遮光紙であって、
前記遮光紙が、印刷層／クレーコート層／耐水コート層／紙基材層／耐水コート層／クレーコート層／導電コート層の構成からなることを特徴とする遮光紙である。
【００１２】
また、請求項２に係る発明は、
前記耐水コート層が、ラテックス系分散液を塗布してなる熱可塑性樹脂からなることを特徴とする請求項１記載の遮光紙である。
【００１３】
また、請求項３に係る発明は、
前記クレーコート層が、カオリン系クレーからなることを特徴とする請求項１または２記載の遮光紙である。
【００１４】
また、請求項４に係る発明は、
前記紙基材層を構成する全パルプに対して、化学パルプを９０重量％以上含有することを特徴とする請求項１〜３記載のいずれか１項に遮光紙である。
【００１５】
また、請求項５に係る発明は、
前記印刷層が、グラビア印刷により設けられたことを特徴とする請求項１〜４のいずれか１項に記載の遮光紙である。
【００１６】
また、請求項６に係る発明は、
前記導電コート層が、ポリエステル系樹脂とカーボンブラックとからなることを特徴とする請求項１〜５のいずれか１項に記載の遮光紙である。
【００１７】
また、請求項７に係る発明は、
請求項１〜６のいずれか１項に記載の遮光紙を写真フィル等の感光材料を包装することを特徴とする遮光紙である。
【００１８】
【発明の実施の形態】
以下、本発明の好ましい実施態様について図面を参照して説明する。
図１は、本発明の遮光紙の構成の一例を示す断面図である。
【００１９】
図１に示すように、例えば、本発明の遮光紙は、紙基材を主体とする遮光紙であって、印刷層６／クレーコート層４／耐水コート層３／紙基材層２／耐水コート層３／クレーコート層４／導電コート層５の構成からなることを特徴とする遮光紙１である。
【００２０】
本発明において用いられる紙基材層２を構成する紙基材としては、通常の製紙用パルプを使用することができる。例えば、針葉樹、広葉樹等の木材や、麻、木綿、藁パルプ、ケナフ等の非木材などのセルロース繊維原料とするパルプを挙げることができる。
【００２１】
上記の紙基材は、化学パルプと機械パルプと化学パルプとの混合物からなる原紙を構成する全パルプに対して、化学パルプを９０重量％以上含有する透気度の小さい上質紙であることが望ましい。坪量としては、５０〜１３０ｇ／ｍ２のものが好適に使用される。
【００２２】
本発明において用いられる耐水コート層３を構成する樹脂としては、一例として、天然ゴムラテックス、スチレン・ブタジエン共重合ラテックス等のゴムラテックスからなる熱可塑性樹脂を挙げることができる。
【００２３】
本発明において用いられるクレーコート層４を構成するクレーとしては、カオリン、焼成カオリン、デラミネートカオリン、構造化カオリン等のカオリン系クレーが好適に用いられる。これらのクレーを適宜必要に応じて組み合わせて用いることもできる。
【００２４】
本発明における耐水コート層３を形成するラテックス系樹脂を主成分として調製した塗工液を、各種コーテイング法、例えば、ロールコーティング法、ブレードコーティング法、エアナイフコーティング法、ロッドバーコーティング法、グラビアコーティング法、コンマコーティング法法、ダイコーティング法などの方法を適宜使用して、紙基材上に塗布することができる。
【００２５】
塗工量は、一般に乾燥重量で片面当たり３〜５０ｇ／ｍ２程度であるが、印刷品質および印刷適性あるいは塗工における乾燥能力を考慮すると５〜２０ｇ／ｍ２程度の範囲で調製するのが好ましい。また、湿潤塗工層を乾燥する方法としては、例えば、蒸気乾燥、ガスヒーター乾燥、電気ヒーター乾燥、赤外線ヒーター乾燥等の各種方式が採用される。
【００２６】
また、本発明におけるクレーコート層４を形成するカオリン系クレーを主成分として調製した塗工液を、各種コーテイング法、例えば、ブレードコータ、ロールコータ、ロッドブレードコータ、カーテンコータ等の各種装置を用いて耐水コート層の上に塗布することができる。
【００２７】
クレーコート層４の厚さは、特に限定されないが、０．１〜２０μｍ程度が好ましく、より好ましくは１〜１０μｍ程度である。
【００２８】
本発明における導電コート層５は、感光フィルムを引き出し、使用する時に発生する静電気により、感光層にスタチックマークが発生するのを防止するためのものである。カーボンブラック、導電性フィラー等を含むインキからなる。また、この導電層にカーボンブラック等の遮光性を有する物質が配合されるものである。
【００２９】
本発明で使用できるカーボンブラックとしては、ファーネスブラック、サーマルブラック、アセチレンブラックなどのカーボンブラックを挙げることができる。
【００３０】
また、本発明で使用できる導電性フィラーとしては、導電性カーボンブラックや、アルミニウム（Ａｌ）、亜鉛（Ｚｎ）、鉄（Ｆｅ）、銅（Ｃｕ）、ニッケル（Ｎｉ）、銀（Ａｇ）などの金属粉末等を挙げることができる。
【００３１】
本発明の好ましい態様によれば、導電コート層５は、主成分として、カーボンブラックとポリエステル系樹脂からなる結合剤（バインダー）とからなるインキを塗布して形成するのが望ましい。カーボンブラックの添加量は、インキ固形分に対し、１〜１０重量％程度の範囲が望ましい。
【００３２】
本発明における遮光紙に設けられる印刷層６は、通常のグラビアインキ組成物からなるインキを用いたグラビア印刷方式によって、例えば、文字、図形、記号、絵柄、その他等の任意の印刷模様を印刷して、商品価値を高めるなど実用的な面から形成されるものである。本発明の遮光紙を構成する耐水コート層３がラテックス系分散液を塗布してなる熱可塑性樹脂からなることで、また、クレーコート層４がカオリン系クレーからなることで、耐水性、耐湿性を有し、グラビア印刷インキやニスの滲み込みがなく、インキの光沢や表面の耐摩耗性の低下や印刷物の残留溶剤による臭気の発生がない、グラビア印刷適性に優れる遮光紙である。
【００３３】
さらに、本発明における遮光紙に設けられる印刷層６の上に、必要に応じて、印刷層６を保護する目的で透明保護層（図示せず）を設けることもできる。透明保護層として、例えば、ポリエチレンなどの熱可塑性樹脂、ニトロセルロース系ニスやラッカー、紫外線硬化型透明ハイグロスワニスなどが用いられる。
【００３４】
上記の紫外線硬化型透明ハイグロスワニスに、必要に応じて、ウレタンアクリレートを８〜１０％の範囲で添加して被膜の柔軟性を向上させることもできる。
【００３５】
また、本発明の好ましい態様によれば、保護層には、必要に応じて適宜、種々の添加剤を含むことができる。そのような添加剤の好ましい具体例として、酸化防止剤、紫外線吸収剤、帯電防止剤などが挙げられる。
【００３６】
以上説明したような遮光紙の構成とすることで、通常、一般に使用される汎用の紙基材を主体とし、耐水性、耐湿性を有し、グラビア印刷インキやニスの滲み込みがなく、インキの光沢や表面の耐摩耗性の低下や印刷物の残留溶剤による臭気の発生がないグラビア印刷適性を有し、伸縮やカールなどの変形を防止できる、寸法安定性に優れた遮光紙を提供できる。特に、写真フィルム等の感光材料を包装する遮光紙として好適に使用できるものである。
【００３７】
【実施例】
以下、実施例について説明する。
【００３８】
＜実施例１＞
紙基材層２を構成する紙として、特種製紙会社製「ＲＥＶＯ」（商品名）（坪量１０４．７ｇ／ｍ２）を使用して、下記構成の本発明の遮光紙を作製した。
印刷層６／クレーコート層４／耐水コート層３／紙基材層２／耐水コート層３／クレーコート層４／導電コート層５
【００３９】
＜比較例１＞
紙基材層２を構成する紙として、富士加工会社製「コーモＧ」（商品名）（坪量１０１．６ｇ／ｍ２）を使用して、下記構成の遮光紙を作製した。
印刷層６／紙基材層２／導電コート層５
【００４０】
上記実施例１および比較例１で得られた遮光紙の伸縮性およびカールについて下記に示す評価方法に基づいて評価した。その結果を表１に示す。
【００４１】
＜伸縮性の評価方法＞
遮光紙を１００ｍｍ角の正方形に裁断し、水中に約１時間浸積した後の伸縮率を測定した。
【００４２】
＜カールの評価方法＞
遮光紙を１００ｍｍ角の正方形に裁断し、温度４０℃、湿度９０％ＲＨの環境下に１時間保持した後のカールを測定した。
【００４３】
【表１】
2004258285.tif 000003
【００４４】
表より明らかに、本発明の遮光紙は、伸縮やカールなどの変形を防止した、寸法安定性に優れる紙基材を主体とする遮光紙が得られる。また、グラビア印刷による印刷層の形成において、本発明の遮光紙は、グラビア印刷適性に優れるものであった。特に、写真フィルム等の感光材料を包装する好適に使用できるものであった。
【００４５】
【発明の効果】
本発明により、通常、一般に使用される汎用の紙基材を主体とし、伸縮やカールなどの変形を防止できる、寸法安定性に優れる紙基材を主体とする遮光紙を提供できる。
また、本発明の遮光紙は、耐水性、耐湿性を有し、グラビア印刷インキやニスの滲み込みがなく、インキの光沢や表面の耐摩耗性の低下や印刷物の残留溶剤による臭気の発生がないグラビア印刷適性を有するものである。
また、本発明の遮光紙は、写真フィルム等の感光材料を包装する遮光紙として好適に使用できるものである。即ち、遮光紙の基材である紙層の内部に含む水分により、また、外部から水分を吸収したりすることにより、遮光紙が伸縮するのことで、遮光紙が歪みやカールなどして変形するのを防止できるので、写真フィルムの一部が露出したり、あるいは遮光紙と写真フィルムの間に僅かな隙間が生じ、この隙間から入る光により写真フィルムが感光してしまうことがなく、写真フィルム等の感光材料を十分に遮光することができる。
【図面の簡単な説明】
【図１】本発明の遮光紙の構成の一例を示す断面図である。
【図２】従来の遮光紙の構成の一例を示す断面図である。
【図３】写真ロールフィルムの一例として、各部材を構成する展開平面図である
【図４】写真ロールフィルムの他の例として、各部材を構成する展開平面図である
【図５】図３のスプール軸方向に切断した状態を示す部分断面図である。
【図６】写真ロールフィルムの斜視図である。
【符号の説明】
１、７、１３、１９、２０・・・遮光紙
２、８・・・紙基材層
３・・・耐水コート層
４・・・クレーコート層
５、９・・・導電コート層
６、１０・・・印刷層
１１・・・表面コートニス層
１２・・・写真フィルム
１２Ａ・・・写真フィルム先端部
１２Ｂ・・・写真フィルム後端部
１３Ａ・・・遮光紙先端部
１３Ｂ・・・遮光紙後端部
１４・・・接着紙
１５・・・巻軸
１６・・・スリット
１７Ａ、１７Ｂ・・・フランジ
１８・・・スプール
２１・・・接合部
２２・・・封紙
２３・・・十字穴
【図１】
2004258285.tif 000004
【図２】
2004258285.tif 000005
【図３】
2004258285.tif 000006
【図４】
2004258285.tif 000007
【図５】
2004258285.tif 000008
【図６】
2004258285.tif 000009